(57)【要約】【課題】熱可塑性樹脂フィルムを一対のローラーの周速差により、搬送方向に連続的に延伸して延伸フィルムを製造する際に、傷及びしわの発生を抑制した延伸フィルムの製造方法および延伸フィルムの製造装置を提供する。【解決手段】周方向に回転可能な第一ロール及び第二ロールの周速差により、熱可塑性樹脂からなる樹脂フィルムを搬送方向に連続的に延伸する工程１を含み、前記工程１は、前記樹脂フィルムを、搬送部材により、前記第一ロールから前記第二ロールに搬送する工程１Ａを含み、前記搬送部材は、搬送方向に平行な方向の断面が弧状の断面弧状部を有し、前記搬送部材は、前記断面弧状部に前記樹脂フィルムを抱かせて、前記樹脂フィルムを非接触状態で搬送する部材である、延伸フィルムの製造方法。【選択図】図１
2020049796.tif 000002
【特許請求の範囲】
【請求項１】
周方向に回転可能な第一ロール及び第二ロールの周速差により、熱可塑性樹脂からなる樹脂フィルムを搬送方向に連続的に延伸する工程１を含み、
前記工程１は、前記樹脂フィルムを、搬送部材により、前記第一ロールから前記第二ロールに搬送する工程１Ａを含み、
前記搬送部材は、搬送方向に平行な方向の断面が弧状の断面弧状部を有し、
前記搬送部材は、前記断面弧状部に前記樹脂フィルムを抱かせて、前記樹脂フィルムを非接触状態で搬送する部材である、延伸フィルムの製造方法。
【請求項２】
前記樹脂フィルムを加熱装置内で加熱する工程を含み、
前記第一ロールおよび前記第二ロールは、前記加熱装置の外に設置され、
前記搬送部材は前記加熱装置内に設置されている、請求項１に記載の延伸フィルムの製造方法。
【請求項３】
前記第一ロールと前記搬送部材との距離及び前記搬送部材と前記第二ロールとの距離は、前記樹脂フィルムの幅寸法よりも小さい、請求項１または２に記載の延伸フィルムの製造方法。
【請求項４】
前記搬送部材を複数備え、
隣り合う前記搬送部材の距離が、前記樹脂フィルムの幅寸法よりも小さい、請求項１〜３のいずれか一項に記載の延伸フィルムの製造方法。
【請求項５】
前記搬送部材の前記断面弧状部のアールの大きさが２０ｍｍ以上３００ｍｍ以下である、請求項１〜４のいずれか一項に記載の延伸フィルムの製造方法。
【請求項６】
前記搬送部材は、前記樹脂フィルムを非接触状態に保持する気体を噴出する部材であり、前記気体は前記樹脂フィルムを加熱する気体である、請求項１〜５のいずれか一項に記載の延伸フィルムの製造方法。
【請求項７】
前記加熱装置は、流体を対流させて加熱させる装置、または赤外線により加熱する装置である、請求項１〜６のいずれか一項に記載の延伸フィルムの製造方法。
【請求項８】
前記搬送部材の前記断面弧状部と、前記樹脂フィルムとの間隔を１ｍｍ以下に保持する、請求項１〜７のいずれか一項に記載の延伸フィルムの製造方法。
【請求項９】
前記熱可塑性樹脂は、脂環式構造含有重合体を含む、請求項１〜８のいずれか一項に記載の、延伸フィルムの製造方法。
【請求項１０】
前記樹脂フィルムの延伸倍率が１．０以上５．０以下である、請求項１〜９のいずれか一項に記載の、延伸フィルムの製造方法。
【請求項１１】
請求項１〜１０のいずれか一項に記載の延伸フィルムの製造方法において用いる延伸フィルムの製造装置であって、
周方向に回転可能な第一ロール及び第二ロールと、
前記樹脂フィルムを前記第一ロールから前記第二ロールまで搬送する搬送部材と、を含み、
前記搬送部材は、搬送方向に平行な方向の断面が弧状の断面弧状部を有し、
前記搬送部材は、前記断面弧状部を前記樹脂フィルムに抱かせて、前記樹脂フィルムを非接触状態で搬送する部材である、延伸フィルムの製造装置。
【発明の詳細な説明】
【技術分野】
【０００１】
本発明は、延伸フィルムの製造方法及び延伸フィルムの製造装置に関する。
【背景技術】
【０００２】
樹脂フィルムを縦延伸して延伸フィルムを製造する方法は、樹脂フィルムと接触する複数のローラーの回転速度差によって延伸を行う工程、及び樹脂フィルムに接触する一対のローラー間の周速差により、加熱装置内で延伸を行う工程を含み得る（例えば特許文献１を参照）。
【先行技術文献】
【特許文献】
【０００３】
【特許文献１】特開２０１４−８３７０３号公報
【発明の概要】
【発明が解決しようとする課題】
【０００４】
樹脂フィルムを縦延伸する際に、樹脂フィルムに張力や熱を加えると、樹脂フィルムの縦方向にしわが発生することがある。これは、樹脂フィルムの幅方向に座屈が発生することが一因であると考えられる。
このようなしわの発生を抑制するために、樹脂フィルムと接触する多数のローラーを用いて延伸を行う方法を採りうる。しかしながら、このような方法を採った場合、縦延伸により、フィルムの搬送方向に垂直な方向及び厚み方向に樹脂フィルムが収縮することに起因して、ローラーと接触している部分からの離脱時や、次のローラーとの接触時に、フィルム表面にすり傷が発生することがあった。
【０００５】
従って、本発明の目的は、熱可塑性樹脂フィルムを一対のローラーの周速差により、搬送方向に連続的に延伸して延伸フィルムを製造する際に、傷及びしわの発生を抑制した延伸フィルムの製造方法および延伸フィルムの製造装置を提供することにある。
【課題を解決するための手段】
【０００６】
本発明者は上記課題を解決するべく鋭意検討した結果、熱可塑性樹脂フィルムを搬送方向に連続的に延伸して延伸フィルムを製造する際に、断面弧状部を有する搬送部材を用いて、当該搬送部材の断面弧状部に樹脂フィルムを抱かせて、樹脂フィルムを非接触状態で搬送することにより、傷の発生及びしわの発生を抑制することができるということを見出し、本発明を完成させた。
すなわち、本発明は以下の通りである。
【０００７】
〔１〕  周方向に回転可能な第一ロール及び第二ロールの周速差により、熱可塑性樹脂からなる樹脂フィルムを搬送方向に連続的に延伸する工程１を含み、
前記工程１は、前記樹脂フィルムを、搬送部材により、前記第一ロールから前記第二ロールに搬送する工程１Ａを含み、
前記搬送部材は、搬送方向に平行な方向の断面が弧状の断面弧状部を有し、
前記搬送部材は、前記断面弧状部に前記樹脂フィルムを抱かせて、前記樹脂フィルムを非接触状態で搬送する部材である、延伸フィルムの製造方法。
〔２〕  前記樹脂フィルムを加熱装置内で加熱する工程を含み、
前記第一ロールおよび前記第二ロールは、前記加熱装置の外に設置され、
前記搬送部材は前記加熱装置内に設置されている、〔１〕に記載の延伸フィルムの製造方法。
〔３〕  前記第一ロールと前記搬送部材との距離及び前記搬送部材と前記第二ロールとの距離は、前記樹脂フィルムの幅寸法よりも小さい、〔１〕または〔２〕に記載の延伸フィルムの製造方法。
〔４〕  前記搬送部材を複数備え、
隣り合う前記搬送部材の距離が、前記樹脂フィルムの幅寸法よりも小さい、〔１〕〜〔３〕のいずれか一項に記載の延伸フィルムの製造方法。
〔５〕  前記搬送部材の前記断面弧状部のアールの大きさが２０ｍｍ以上３００ｍｍ以下である、〔１〕〜〔４〕のいずれか一項に記載の延伸フィルムの製造方法。
〔６〕  前記搬送部材は、前記樹脂フィルムを非接触状態に保持する気体を噴出する部材であり、前記気体は前記樹脂フィルムを加熱する気体である、〔１〕〜〔５〕のいずれか一項に記載の延伸フィルムの製造方法。
〔７〕  前記加熱装置は、流体を対流させて加熱させる装置、または赤外線により加熱する装置である、〔１〕〜〔６〕のいずれか一項に記載の延伸フィルムの製造方法。
〔８〕  前記搬送部材の前記断面弧状部と、前記樹脂フィルムとの間隔を１ｍｍ以下に保持する、〔１〕〜〔７〕のいずれか一項に記載の延伸フィルムの製造方法。
〔９〕  前記熱可塑性樹脂は、脂環式構造含有重合体を含む、〔１〕〜〔８〕のいずれか一項に記載の、延伸フィルムの製造方法。
〔１０〕  前記樹脂フィルムの延伸倍率が１．０以上５．０以下である、〔１〕〜〔９〕のいずれか一項に記載の、延伸フィルムの製造方法。
〔１１〕  〔１〕〜〔１０〕のいずれか一項に記載の延伸フィルムの製造方法において用いる延伸フィルムの製造装置であって、
周方向に回転可能な第一ロール及び第二ロールと、
前記樹脂フィルムを前記第一ロールから前記第二ロールまで搬送する搬送部材と、を含み、
前記搬送部材は、搬送方向に平行な方向の断面が弧状の断面弧状部を有し、
前記搬送部材は、前記断面弧状部を前記樹脂フィルムに抱かせて、前記樹脂フィルムを非接触状態で搬送する部材である、延伸フィルムの製造装置。
【発明の効果】
【０００８】
本発明によれば、熱可塑性樹脂フィルムを一対のローラーの周速差により、搬送方向に連続的に延伸して延伸フィルムを製造する際に、傷及びしわの発生を抑制した延伸フィルムの製造方法および延伸フィルムの製造装置を提供することができる。
【図面の簡単な説明】
【０００９】
【図１】図１は実施形態１の延伸フィルムの製造方法に用いる製造装置の、搬送方向に平行な方向における切断面を模式的に表した断面図である。
【図２】図２は、図１に示す搬送部材を模式的に表した断面図である。
【図３】図３は実施形態２の延伸フィルムの製造方法に用いる製造装置の、搬送方向に平行な方向における切断面を模式的に表した断面図である。
【発明を実施するための形態】
【００１０】
以下、実施形態及び例示物を示して本発明について詳細に説明する。ただし、本発明は以下に示す実施形態に限定されるものではなく、本発明の特許請求の範囲及びその均等の範囲を逸脱しない範囲において任意に変更して実施しうる。
【００１１】
以下の説明において、「長尺」のフィルムとは、幅に対して、５倍以上の長さを有するフィルムをいい、好ましくは１０倍若しくはそれ以上の長さを有し、具体的にはロール状に巻き取られて保管又は運搬される程度の長さを有するフィルムをいう。長尺のフィルムの長さの上限は、特に制限は無く、例えば、幅に対して１０万倍以下としうる。
【００１２】
［本発明の延伸フィルムの製造方法の概要］
本発明の延伸フィルムの製造方法は、周方向に回転可能な第一ロール及び第二ロールの周速差により、熱可塑性樹脂からなる樹脂フィルムを搬送方向に連続的に延伸する工程１を含む。本発明の延伸フィルムの製造方法において、工程１は、樹脂フィルムを、搬送部材により、第一ロールから第二ロールに搬送する工程１Ａを含む。本発明において、搬送部材は、搬送方向に平行な方向の断面が弧状の断面弧状部を有し、当該断面弧状部に樹脂フィルムを抱かせて、樹脂フィルムを非接触状態で搬送する部材である。
【００１３】
［実施形態１］
以下、本発明の実施形態１に係る延伸フィルムの製造方法について、図１および図２を参照しつつ、説明する。図１は実施形態１の延伸フィルムの製造方法に用いる製造装置の、搬送方向に平行な方向における切断面を模式的に表した断面図である。図２は、図１に示す搬送部材を模式的に表した断面図である。
【００１４】
[１．延伸フィルムの製造方法]
本実施形態の延伸フィルム２０の製造方法は、周方向に回転可能な第一ロール１０１，１０２及び第二ロール１０３，１０４の周速差により、熱可塑性樹脂からなる樹脂フィルム１０を搬送方向に連続的に延伸する工程１を含む。工程１は、樹脂フィルム１０を、搬送部材１２１，１２２，１２３，１２４，１２５（搬送部材１２１〜１２５）により、第一ロール１０１，１０２から第二ロール１０３，１０４に搬送する工程１Ａを含む。樹脂フィルム１０は第一ロール１０１，１０２から第二ロール１０３，１０４に搬送されることにより、その周速差により連続的に延伸され、延伸フィルム２０が得られる。
【００１５】
また、本実施形態の延伸フィルム２０の製造方法は、第一ロール１０１，１０２から搬送された樹脂フィルム１０を、加熱装置１１０内で加熱する工程（加熱工程）を含む。さらに、本実施形態の延伸フィルム２０の製造方法は、加熱工程を行った後の樹脂フィルム１０の温度等を制御する工程（制御工程）を含む。本発明において、加熱工程及び制御工程は任意の工程であり、これらの任意の工程を行うこと及び工程を行うタイミングは本実施形態で説明する態様に限定されない。以下、各工程について説明する。
【００１６】
（工程１）
工程１は、周方向に回転可能な第一ロール１０１，１０２及び第二ロール１０３，１０４の周速差により、熱可塑性樹脂からなる樹脂フィルム１０を搬送方向に連続的に延伸する工程である。
【００１７】
（工程１Ａ）
工程１は、樹脂フィルム１０を、搬送部材１２１〜１２５により、第一ロール１０１，１０２から第二ロール１０３，１０４に搬送する工程１Ａを含む。
【００１８】
図１に示すように、工程１Ａにおいて、樹脂フィルム１０は、搬送部材１２１〜１２５により第一ロール１０１，１０２から第二ロール１０３，１０４に搬送される。
【００１９】
（加熱工程）
本実施形態においては、第一ロール１０１，１０２から搬送された樹脂フィルム１０を加熱装置１１０内で加熱しつつ、搬送部材１２１〜１２５により搬送経路の下流（第二ロール１０３，１０４側）に搬送する。つまり、本実施形態では、樹脂フィルム１０の搬送部材１２１〜１２５による搬送を行いつつ、加熱工程を行う。
樹脂フィルム１０は、加熱装置１１０内で、搬送部材１２１〜１２５により搬送されつつ加熱された後、加熱装置１１０の外に搬送される。
【００２０】
（制御工程）
本実施形態においては、加熱工程を行うことにより加熱された後の樹脂フィルム１０の温度等の制御を行う制御工程を行う。制御工程は、図１における１５０で示す領域（制御領域１５０）において行われる。
制御工程においては、例えば冷却装置等を用いて、樹脂フィルム１０の温度等の制御を行い得る。
【００２１】
［２．延伸フィルムの製造装置］
図１に示すように、本実施形態の延伸フィルムの製造方法に用いる製造装置１００は、周方向に回転可能な第一ロール１０１，１０２及び第二ロール１０３，１０４と、樹脂フィルム１０を第一ロール１０１，１０２から第二ロール１０３，１０４まで搬送する搬送部材１２１〜１２５と、を含む。また、本実施形態の製造方法に用いる製造装置１００は、搬送部材１２１〜１２５が設置される加熱装置１１０を備える。
【００２２】
（樹脂フィルム）
本実施形態において、樹脂フィルム１０としては、搬送方向に連続して延伸可能な長尺の樹脂フィルムを用い得る。樹脂フィルム１０は、単層構造のフィルムであっても、複数の層からなる積層フィルムであってもよい。
【００２３】
樹脂フィルムとしては、例えば脂環式構造含有重合体を含む樹脂フィルム、ポリエチレンテレフタレート（ＰＥＴ）フィルム、ポリエチレンナフタレート（ＰＥＮ）フィルム、アクリルフィルム、ポリエチレン（ＰＥ）フィルム、ポリプロピレン（ＰＰ、ＯＰＰ）フィルム、ポリカーボネート（ＰＣ）フィルム、ポリスチレン（ＰＳ）フィルム、トリアセチルセルロース（ＴＡＣ）フィルム、ポリ塩化ビニル（ＰＶＣ）フィルム、ポリイミド（ＰＩ）フィルム等のプラスチックのフィルム、及びポリフェニレンサルファイド（ＰＰＳ）フィルム、ポリテトラフルオロエチレン（ＰＴＦＥ）フィルム、ポリエーテルエーテルケトン（ＰＥＥＫ）フィルム、ポリエーテルスルホン（ＰＥＳ）フィルム、アラミドフィルム等のスーパーエンプラのフィルムが挙げられる。
【００２４】
樹脂フィルムは熱可塑性樹脂からなり、熱可塑性樹脂は、重合体を含む。当該重合体としては、脂環式構造含有重合体、ポリエチレンテレフタレート、ポリエチレンナフタレート、アクリル重合体、メタクリル重合体、ポリエチレン、ポリプロピレン、ポリカーボネート、ポリスチレン、トリアセチルセルロース、ポリ塩化ビニル、ポリイミド、ポリフェニレンサルファイド、ポリテトラフルオロエチレン、ポリエーテルエーテルケトン、ポリエーテルスルホン、アラミド、及びこれらの組み合わせが挙げられる。これらのうち、脂環式構造含有重合体が好ましい。
【００２５】
脂環式構造含有重合体は、繰り返し単位中に脂環式構造を有する非晶性の重合体であり、主鎖中に脂環式構造を含有する重合体及び側鎖に脂環式構造を含有する重合体のいずれも用いることができる。
脂環式構造としては、例えば、シクロアルカン構造、シクロアルケン構造等が挙げられるが、熱安定性等の観点からシクロアルカン構造が好ましい。
１つの脂環式構造の繰り返し単位を構成する炭素数に特に制限はないが、通常４個〜３０個、好ましくは５個〜２０個、より好ましくは６個〜１５個である。
【００２６】
脂環式構造含有重合体中の脂環式構造を有する繰り返し単位の割合は使用目的に応じて適宜選択されるが、通常５０重量％以上、好ましくは７０重量％以上、より好ましくは９０重量％以上である。脂環式構造を有する繰り返し単位をこのように多くすることで、樹脂フィルムの耐熱性を高めることができる。
【００２７】
脂環式構造含有重合体は、具体的には、（１）ノルボルネン重合体、（２）単環の環状オレフィン重合体、（３）環状共役ジエン重合体、（４）ビニル脂環式炭化水素重合体、及びこれらの水素添加物などが挙げられる。これらの中でも、透明性及び成形性の観点から、ノルボルネン重合体及びこれらの水素添加物がより好ましい。
【００２８】
ノルボルネン重合体としては、例えば、ノルボルネンモノマーの開環重合体、ノルボルネンモノマーと開環共重合可能なその他のモノマーとの開環共重合体、及びそれらの水素添加物；ノルボルネンモノマーの付加重合体、ノルボルネンモノマーと共重合可能なその他のモノマーとの付加共重合体などが挙げられる。これらの中でも、透明性の観点から、ノルボルネンモノマーの開環重合体水素添加物が特に好ましい。
上記の脂環式構造含有重合体は、例えば特開２００２−３２１３０２号公報に開示されている重合体から選ばれる。
【００２９】
脂環式構造含有重合体は、そのガラス転移温度が、好ましくは８０℃以上、より好ましくは１００℃〜２５０℃である。ガラス転移温度がこのような範囲にある脂環式構造含有重合体は、高温下での使用における変形及び応力が生じ難く、耐久性に優れる。
【００３０】
脂環式構造含有重合体の分子量は、溶媒としてシクロヘキサン（樹脂が溶解しない場合にはトルエン）を用いたゲル・パーミエーション・クロマトグラフィー（以下、「ＧＰＣ」と略す。）で測定したポリイソプレン換算（溶媒がトルエンのときは、ポリスチレン換算）の重量平均分子量（Ｍｗ）で、通常１０，０００〜１００，０００、好ましくは２５，０００〜８０，０００、より好ましくは２５，０００〜５０，０００である。重量平均分子量がこのような範囲にあるときに、樹脂フィルムの機械的強度及び成形加工性が高度にバランスされる。
【００３１】
脂環式構造含有重合体の分子量分布（重量平均分子量（Ｍｗ）／数平均分子量（Ｍｎ））は、通常１〜１０、好ましくは１〜４、より好ましくは１．２〜３．５である。
【００３２】
脂環式構造含有重合体を含む樹脂は、その分子量２，０００以下の樹脂成分（すなわち、オリゴマー成分）の含有量が、好ましくは５重量％以下、より好ましくは３重量％以下、さらに好ましくは２重量％以下である。オリゴマー成分の量が前記範囲内にあると、表面における微細な凸部の発生が減少し、厚みのバラツキが小さくなり面精度が向上する。オリゴマー成分の量の低減は、重合触媒及び水素化触媒の選択；重合、水素化等の反応条件；樹脂を成形用材料としてペレット化する工程における温度条件；などの条件を適切に設定することにより、行いうる。
オリゴマーの成分量は、前述のＧＰＣによって測定することができる。
【００３３】
脂環式構造含有重合体を含む樹脂は、脂環式構造含有重合体のみからなってもよいが、本発明の効果を著しく損なわない限り、任意の配合剤を含んでもよい。脂環式構造含有重合体を含む樹脂中の、脂環式構造含有重合体の割合は、好ましくは７０重量％以上、より好ましくは８０重量％以上である。
脂環式構造含有重合体を含む樹脂の好適な具体例としては、日本ゼオン社製「ゼオノア」を挙げうる。
【００３４】
樹脂は、上述の重合体に加えて、任意の成分を含みうる。任意の成分としては、例えば、フェノール系酸化防止剤、リン系酸化防止剤、イオウ系酸化防止剤等の酸化防止剤；ヒンダードアミン系光安定剤等の光安定剤；石油系ワックス、フィッシャートロプシュワックス、ポリアルキレンワックス等のワックス；ソルビトール系化合物、有機リン酸の金属塩、有機カルボン酸の金属塩、カオリン及びタルク等の核剤；ジアミノスチルベン誘導体、クマリン誘導体、アゾール系誘導体（例えば、ベンゾオキサゾール誘導体、ベンゾトリアゾール誘導体、ベンゾイミダゾール誘導体、及びベンゾチアソール誘導体）、カルバゾール誘導体、ピリジン誘導体、ナフタル酸誘導体、及びイミダゾロン誘導体等の蛍光増白剤；ベンゾフェノン系紫外線吸収剤、サリチル酸系紫外線吸収剤、ベンゾトリアゾール系紫外線吸収剤等の紫外線吸収剤；タルク、シリカ、炭酸カルシウム、ガラス繊維等の無機充填材；着色剤；難燃剤；難燃助剤；帯電防止剤；可塑剤；近赤外線吸収剤；滑剤；フィラー、及び、軟質重合体等の、結晶性を有する脂環式構造含有重合体以外の任意の重合体；などが挙げられる。また、任意の成分は、１種類を単独で用いてもよく、２種類以上を任意の比率で組み合わせて用いてもよい。
【００３５】
（第一ロールおよび第二ロール）
第一ロール１０１，１０２及び第二ロール１０３，１０４は、周方向に回転可能な部材であり、加熱装置１１０の外に設置されている。各ロール１０１，１０２，１０３，１０４は、樹脂フィルム１０と接触している。
【００３６】
第一ロール１０１，１０２及び第二ロール１０３，１０４は、図示しない駆動手段によって回転駆動され、搬送方向Ａ１に樹脂フィルム１０を搬送しうるようになっている。また、上流の第一ロール１０１，１０２の周速よりも、下流の第二ロール１０３，１０４の周速の方が速く設定されている。このため、第一ロール１０１，１０２と第二ロール１０３，１０４との間には周速差があり、この周速差によって樹脂フィルム１０が搬送方向（進行方向）に連続的に延伸されうるようになっている。また、前記の周速差を調整することにより、樹脂フィルム１０の延伸倍率を調整しうるようになっている。
【００３７】
本実施形態において、延伸倍率は、好ましくは１．０以上、より好ましくは１．１以上であり、好ましくは５．０以下であり、より好ましくは２．０以下である。
【００３８】
（搬送部材）
本実施形態において、搬送部材１２１〜１２５は、第一ロール１０１，１０２及び第二ロール１０３，１０４との間に５個、設けられている。搬送部材１２１〜１２５は加熱装置１１０内において、上側に断面弧状部が配したものと下側に断面弧状部を配したものとが交互に配されるように横並びに、設置されている。
【００３９】
本実施形態のように、搬送部材を複数備える場合、隣り合う搬送部材の距離は、樹脂フィルム１０の幅寸法（搬送方向に対して垂直な方向の寸法）よりも小さいことが好ましい。このような態様とすることにより、延伸フィルム２０の製造工程において、しわ及び傷の発生をより有効に抑制することができる。隣り合う搬送部材の距離は同一（複数の搬送部材が等間隔で設けられている態様）であってもよいし、隣り合う搬送部材の距離は相違してもよい。
【００４０】
図２に示すように、搬送部材１２２は、搬送方向に平行な方向の断面がアーチ状をなす部材である。搬送部材１２２は、その一部に、搬送方向に平行な方向の断面が弧状の断面弧状部を有する。図２において１２２Ａから１２２Ｂに至る弧状の部分１２２Ｒが断面弧状部である。本発明において、「搬送方向に平行な方向の断面」とは樹脂フィルムを搬送する方向に対して平行な方向に切断したときの断面のことを言う。本実施形態において「搬送方向に平行な方向の断面」は、搬送部材１２２を搬送方向Ａ１に平行な方向（図１の左右方向）に切断したときの断面である。
【００４１】
断面弧状部１２２Ｒのアールの大きさは、好ましくは２０ｍｍ以上、より好ましくは４０ｍｍ以上であり、好ましくは３００ｍｍ以下、より好ましくは１００ｍｍ以下である。アールの大きさを下限値以上とすると、延伸フィルム２０の製造工程において、傷の発生を抑制する効果を高めることができ、アールの大きさを上限値以下とすると、延伸フィルム２０の製造工程において、しわの発生を抑制する効果を高めることができる。
【００４２】
搬送部材１２２は、断面弧状部１２２Ｒに、樹脂フィルム１０を抱かせて、樹脂フィルム１０と非接触状態で搬送する部材である。樹脂フィルム１０と搬送部材１２２とは全域において非接触であり、搬送部材１２２の断面弧状部１２２Ｒにおいて、樹脂フィルム１０は、断面弧状部１２２Ｒに沿って近接する位置に配される。本発明において「断面弧状部に樹脂フィルムを抱かせる」とは、断面弧状部と非接触かつ近接する位置に、樹脂フィルムを、断面弧状部に沿って配することをいう。「近接する位置」とは、断面弧状部と樹脂フィルムとの間隔Ｘが１ｍｍ以下である部分をいう。
【００４３】
搬送部材１２２の断面弧状部１２２Ｒと、樹脂フィルム１０との間隔Ｘは、１ｍｍ以下に保持するのが好ましく、０．３ｍｍ以下がより好ましい。搬送部材１２２と樹脂フィルム１０との間隔を上限値以下とすることにより、樹脂フィルムを、安定的に搬送することができる。
【００４４】
搬送部材１２２の抱き角θ１は、５°以上が好ましく、６０°以上がより好ましく、１８０°以下が好ましく、１３５°以下がより好ましい。抱き角θ１を下限値以上とすることにより、延伸フィルムの製造工程において、しわの発生を抑制する効果を高めることができる。
【００４５】
本実施形態において、抱き角θ１とは、断面弧状部１２２Ｒと同じカーブを描く円Ｃ１において、樹脂フィルム１０と搬送部材１２２との間隔が１ｍｍ以下となった部分（１２２Ａから１２２Ｂまでの部分）の角度をいう。図２において１２２Ｐは円Ｃ１の中心である。
【００４６】
本実施形態では、５個の搬送部材は同形同大であり、搬送部材１２１，１２３〜１２５の形状は搬送部材１２２と同一である。抱き角は、各搬送部材１２１〜１２５の配置位置等を考慮し、適宜設定することができる。
【００４７】
本実施形態においては、搬送部材１２１〜１２５は、樹脂フィルムを非接触状態に保持する気体を噴出する部材としうる。搬送部材の材料としては、気体を噴出する部分を有する材料が好ましく、具体的には、カーボンポーラス、アルミナポーラス等の多孔質材料が挙げられる。このような多孔質材料からなる搬送部材を用いると、搬送部材から噴出する気体の圧力により樹脂フィルムを浮上させることができるので、樹脂フィルムに高い張力がかかった場合であっても、搬送部材との接触を防止し、延伸フィルムの製造工程において、しわ及び傷の発生をより有効に抑制することができる。
【００４８】
搬送部材１２１〜１２５が気体を噴出する部材である場合、当該気体は樹脂フィルムを加熱する気体であるのが好ましい。搬送部材１２１〜１２５がこのような態様であると、樹脂フィルム１０を搬送する際に、樹脂フィルム１０との非接触状態を保ちつつ、樹脂フィルム１０を加熱することができる。搬送部材１２１〜１２５から噴出される気体としては、加熱空気が挙げられる。
【００４９】
（第一ロール及び第二ロールと搬送部材との距離）
第一ロール１０１，１０２と搬送部材１２１との距離及び第二ロール１０３，１０４と搬送部材１２５との距離は、それぞれ、樹脂フィルム１０の幅寸法（搬送方向に対して垂直な方向の寸法）よりも小さいことが好ましい。このような態様とすることにより、延伸フィルム２０の製造工程において、しわ及び傷の発生をより有効に抑制することができる。
【００５０】
（加熱装置）
加熱装置１１０としては、例えば、流体を対流させて加熱させる装置、及び赤外線により加熱する装置が挙げられる。これらの装置は単独で用いても、組み合わせて用いてもよい。
搬送部材１２１〜１２５が加熱気体を噴出する部材である場合、流体を対流させて加熱させる装置における流体としては、前記加熱気体を用いうる。
【００５１】
（制御工程において用いる装置）
制御工程において用いる装置としては、樹脂フィルム１０の温度等の制御を行う装置、例えば冷却装置等が挙げられる。これらの装置により樹脂フィルム１０の温度等の制御を行い得る。
【００５２】
［３．本実施形態の作用及び効果］
本実施形態においては、工程１Ａにおいて、断面弧状部を有する搬送部材１２１〜１２５を用い、当該搬送部材の断面弧状部に樹脂フィルム１０を抱かせて、樹脂フィルム１０を非接触状態で第一ロール１０１，１０２から第二ロール１０３，１０４に搬送する。
つまり本実施形態において、樹脂フィルム１０を第一ロール１０１，１０２から第二ロール１０３，１０４に搬送する際に、樹脂フィルムと搬送部材とは、非接触状態であるので、搬送部材との接触等に起因する傷の発生を抑制することができる。
また、本実施形態においては、樹脂フィルム１０を第一ロール１０１，１０２から第二ロール１０３，１０４に搬送する際に、搬送部材１２１〜１２５の断面弧状部１２２Ｒに樹脂フィルム１０を抱かせるので、樹脂フィルム１０が搬送方向において断面弧状部１２２Ｒにそってアール状に曲げられる。これにより、樹脂フィルム１０は搬送方向と垂直な方向（幅方向）に強さを持ち、座屈し難くなるので、搬送方向に生じうるしわの発生を抑制することができる。
以上より、本実施形態によれば、熱可塑性樹脂フィルムを一対のローラーの周速差により、搬送方向に連続的に延伸して延伸フィルムを製造する際に、傷及びしわの発生を抑制した延伸フィルムの製造方法および延伸フィルムの製造装置を提供することができる。
【００５３】
さらに、本実施形態によれば、樹脂フィルム１０を加熱装置内で加熱する工程を含み、第一ロール１０１，１０２及び第二ロール１０３，１０４は加熱装置１１０の外に設置され、搬送部材１２１〜１２５は加熱装置１１０内に設置されるので、加熱装置１１０内で加熱された樹脂フィルム１０は他の部材と接触することなく搬送され、傷の発生を抑制する効果が高まる。
【００５４】
［実施形態２］
以下、本発明の実施形態２に係る延伸フィルム３０の製造方法および製造装置について、図３を参照しつつ、説明する。図３は実施形態２の延伸フィルムの製造方法に用いる製造装置の、搬送方向に平行な方向における切断面を模式的に表した断面図である。
【００５５】
本実施形態は、加熱装置２１０内に設けられた搬送部材の数および設置位置が実施形態１と相違する。以下の説明において実施形態と同じ構成については同じ符号を付し、重複した説明は省略する。
【００５６】
本実施形態の延伸フィルム２０の製造方法は、周方向に回転可能な第一ロール２０１，２０２及び第二ロール２０３，２０４の周速差により、熱可塑性樹脂からなる樹脂フィルム１０を搬送方向に連続的に延伸する工程１を含む。工程１は、樹脂フィルム１０を、搬送部材２２１，２２２，２２３，２２４，２２５，２３０，２３１，２３２，２３３，２３４，２３５（搬送部材２２１〜２２５，２３０〜２３５）により、第一ロール２０１，２０２から第二ロール２０３，２０４に搬送する工程１Ａを含む。樹脂フィルム１０は第一ロール２０１，２０２から第二ロール２０３，２０４に搬送されることにより、その周速差により連続的に延伸され、延伸フィルム３０が得られる。
【００５７】
また、本実施形態の延伸フィルム３０の製造方法は、実施形態１と同様に、第一ロール２０１，２０２から搬送された樹脂フィルム１０を、加熱装置２１０内で加熱する工程（加熱工程）と、当該加熱工程を行った後の樹脂フィルム１０の温度等を制御する工程（制御工程）と、を含む。
【００５８】
（搬送部材）
本実施形態において、１１個の搬送部材２２１〜２２５，２３０〜２３５が、加熱装置２１０内に設けられている。搬送部材２２１〜２２５，２３０〜２３５の形状は実施形態の搬送部材１１２と同一である。
【００５９】
搬送部材２２１〜２２５は、上側に断面弧状部を配したものと下側に断面弧状部を配したものとが交互に配されるように横並びに設置されている。搬送部材２３１〜２３５は搬送部材２２１〜２２５の下の段に、上側に断面弧状部を配したものと下側に断面弧状部を配したものとが交互に配されるように横並びに設置されている。搬送部材２２５と搬送部材２３５との間には、右側に断面弧状部を配した搬送部材２３０が配されている。１１個の搬送部材は搬送方向の上流から順に、搬送部材２２１，２２２，２２３，２２４，２２５，２３０，２３５，２３４，２３３，２３２，２３１の順に並んで設置されている。
【００６０】
（樹脂フィルムの搬送経路）
図３に示すように、第一ロール２０１，２０２から搬送された樹脂フィルム１０はＡ２で示す方向に搬送される。第一ロール２０１，２０２から搬送された樹脂フィルム１０は制御領域２５０内に搬送された後、加熱装置２１０内に搬送される。樹脂フィルム１０は、加熱装置２１０内に搬送された後、搬送部材２２１，２２２，２２３，２２４，２２５により、図示右方向に搬送される。搬送部材２２５を通過した後の樹脂フィルム１０は下方へ搬送され搬送部材２３０の弧状断面部に沿って搬送部材２３５と近接する位置に搬送される。搬送部材２３５と近接する位置に搬送された樹脂フィルム１０は、搬送部材２３５，２３４，２３３，２３２，２３１により図示左方向に搬送される。樹脂フィルムは搬送部材２３１により加熱装置２１０の外に搬送され、制御領域２５０内にて温度等が調整された後、第二ロール２０３，２０４に搬送される。
【００６１】
（本実施形態の作用・効果）
本実施形態においては、工程１Ａにおいて、断面弧状部を有する搬送部材２２１〜２２５、２３０、２３１〜２３５を用い、当該搬送部材の断面弧状部に樹脂フィルム１０を抱かせて、樹脂フィルム１０を非接触状態で第一ロール２０１，２０２から第二ロール２０３，２０４に搬送する。
つまり本実施形態によっても、実施形態１と同様に、樹脂フィルム１０を第一ロール２０１，２０２から第二ロール２０３，２０４に搬送する際に、樹脂フィルム１０と搬送部材２２１〜２２５、２３０、２３１〜２３５とは、非接触状態であるので、搬送部材との接触等に起因する傷の発生を抑制することができる。
また、本実施形態においても、樹脂フィルム１０を第一ロール２０１，２０２から第二ロール２０３，２０４に搬送する際に、搬送部材２２１〜２２５，２３０，２３１〜２３５の断面弧状部に樹脂フィルム１０を抱かせるので、樹脂フィルム１０が搬送方向において断面弧状部にそってアール状に曲げられる。これにより、樹脂フィルム１０は搬送方向と垂直な方向（幅方向）に強さを持ち、座屈し難くなるので、搬送方向に生じうるしわの発生を抑制することができる。
【００６２】
さらに本実施形態によれば、実施形態１と同様に樹脂フィルム１０を加熱装置内で加熱する工程を含み、第一ロール２０１，２０２及び第二ロール２０３，２０４は加熱装置２１０の外に設置され、搬送部材２２１〜２２５，２３０，２３１〜２３５は加熱装置２１０内に設置されるので、加熱装置２１０内で加熱された樹脂フィルム１０は他の部材と接触することなく搬送され、傷の発生を抑制する効果が高まる。
【００６３】
さらに、本実施形態は、樹脂フィルム１０の搬送方向を変更する部材として、断面弧状部を有し、当該断面弧状部に樹脂フィルムを抱かせて、樹脂フィルムを非接触状態で搬送する搬送部材２３０を用いたので、搬送部材と樹脂フィルムとを非接触状態に保持しつつ、搬送方向を変更することができる。その結果、本実施形態によれば、搬送経路のレイアウト設計の自由度が高まるという効果を奏する。
【００６４】
［他の実施形態］
（１）上記実施形態においては、搬送部材を５個備える例及び１１個備える例を示したが、搬送部材の個数はこれに限定されない。搬送部材の個数は１〜４個、６〜１０個、または１１個以上であってもよい。
【００６５】
（２）上記実施形態においては、複数の搬送部材が同形同大である例を示したが、搬送部材を複数備える場合、その形状及び大きさが相違していてもよい。
【００６６】
（３）上記実施形態においては、断面形状がアーチ状の搬送部材を示したが、搬送部材の形状はこれに限定されない。搬送部材は少なくともその一部に断面弧状部を有していればよく、例えば、搬送方向に平行な方向における断面形状が円形の搬送部材（全体として円筒形の部材）、搬送方向に平行な方向における断面形状が扇形状の搬送部材、搬送方向に平行な方向における断面形状が楕円形の搬送部材等であってもよい。
【００６７】
（４）上記実施形態においては、第一ロールから搬送された樹脂フィルムを加熱しつつ搬送する工程（加熱工程）を行った後、樹脂フィルムの温度等を調整する工程（制御工程）を行う製造方法を示したが、本発明はこれに限定されない。本発明において、加熱工程及び制御工程は任意の工程であり、これらの工程の一方のみを行ってもよいし、双方とも行わなくてもよい。またこれらの工程を行う時期は、適宜設定することができる。
【符号の説明】
【００６８】
１０…樹脂フィルム
２０，３０…延伸フィルム
１００，２００…延伸フィルムの製造装置
１０１，１０２，２０１，２０２…第一ロール
１０３，１０４，２０３，２０４…第二ロール
１１０，２１０…加熱装置
１２１〜１２５，２２１〜２２５，２３０〜２３５…搬送部材
１２２Ａ…弧状断面部の始点
１２２Ｂ…弧状断面部の終点
１２２Ｒ…弧状断面部
１２２Ｐ…円Ｃ１の中心
【図１】
2020049796.tif 000003
【図２】
2020049796.tif 000004
【図３】
2020049796.tif 000005